(57)【要約】  コア層と、前記コア層の一方の面に設けられた第１スキン層と、前記コア層の他方の面に設けられた第２スキン層とを含み、前記コア層は、樹脂組成物（Ａ）からなり、前記第１スキン層及び前記第２スキン層は、前記樹脂組成物（Ａ）とは異なる樹脂組成物（Ｂ）からなり、前記樹脂組成物（Ａ）は、前記樹脂組成物（Ａ）の全量中８０重量％以上１００重量％以下の脂環式構造含有重合体を含み、前記樹脂組成物（Ｂ）は、前記樹脂組成物（Ｂ）の全量中９５重量％以上１００重量％以下の脂環式構造含有重合体を含み、粘度比率ηＢ（ａｖｅ）／ηＡ（ａｖｅ）が０．３以上３．０以下である、光学フィルム。
2018159295.tif 000002
【特許請求の範囲】
【請求項１】
コア層と、前記コア層の一方の面に設けられた第１スキン層と、前記コア層の他方の面に設けられた第２スキン層とを含み、
前記コア層は、樹脂組成物（Ａ）からなり、
前記第１スキン層及び前記第２スキン層は、前記樹脂組成物（Ａ）とは異なる樹脂組成物（Ｂ）からなり、
前記樹脂組成物（Ａ）は、前記樹脂組成物（Ａ）の全量中８０重量％以上１００重量％以下の脂環式構造含有重合体を含み、
前記樹脂組成物（Ｂ）は、前記樹脂組成物（Ｂ）の全量中９５重量％以上１００重量％以下の脂環式構造含有重合体を含み、
粘度比率ηＢ（ａｖｅ）／ηＡ（ａｖｅ）が０．３以上３．０以下である、光学フィルム。
ただし、ηＡ（ａｖｅ）及びηＢ（ａｖｅ）は、それぞれ下記式（１）及び式（２）から算出される。
ηＡ（ａｖｅ）＝（ηＡ（１２）＋ηＡ（２４）＋ηＡ（６１）＋ηＡ（１２２）＋ηＡ（２４３）＋ηＡ（６０８）＋ηＡ（１２１６）＋ηＡ（２４３２）＋ηＡ（６０８０）＋ηＡ（１２１６０））／１０    （１）
ηＢ（ａｖｅ）＝（ηＢ（１２）＋ηＢ（２４）＋ηＢ（６１）＋ηＢ（１２２）＋ηＢ（２４３）＋ηＢ（６０８）＋ηＢ（１２１６）＋ηＢ（２４３２）＋ηＢ（６０８０）＋ηＢ（１２１６０））／１０    （２）
上式において、
ηＡ（１２）、ηＡ（２４）、ηＡ（６１）、ηＡ（１２２）、ηＡ（２４３）、ηＡ（６０８）、ηＡ（１２１６）、ηＡ（２４３２）、ηＡ（６０８０）、及びηＡ（１２１６０）は、見掛けのせん断速度が１２、２４、６１、１２２、２４３、６０８、１２１６、２４３２、６０８０、及び１２１６０（１／ｓ）における、前記樹脂組成物（Ａ）の２８０℃での見掛けの粘度（Ｐａ・ｓ）をそれぞれ表し、
ηＢ（１２）、ηＢ（２４）、ηＢ（６１）、ηＢ（１２２）、ηＢ（２４３）、ηＢ（６０８）、ηＢ（１２１６）、ηＢ（２４３２）、ηＢ（６０８０）、及びηＢ（１２１６０）は、見掛けのせん断速度が１２、２４、６１、１２２、２４３、６０８、１２１６、２４３２、６０８０、及び１２１６０（１／ｓ）における、前記樹脂組成物（Ｂ）の２８０℃での見掛けの粘度（Ｐａ・ｓ）をそれぞれ表す。
【請求項２】
樹脂組成物（Ａ）が、エステル化合物を含む、請求項１に記載の光学フィルム。
【請求項３】
前記樹脂組成物（Ａ）におけるエステル化合物の含有量が、前記樹脂組成物（Ａ）の全量中０．１重量％以上１０重量％以下である、請求項２に記載の光学フィルム。
【請求項４】
光学フィルムの製造方法であって、
前記光学フィルムは、コア層と、前記コア層の一方の面に設けられた第１スキン層と、前記コア層の他方の面に設けられた第２スキン層とを含み、
前記コア層は、樹脂組成物（Ａ）からなり、
前記第１スキン層及び前記第２スキン層は、前記樹脂組成物（Ａ）とは異なる樹脂組成物（Ｂ）からなり、
前記樹脂組成物（Ａ）は、前記樹脂組成物（Ａ）の全量中８０重量％以上１００重量％以下の脂環式構造含有重合体を含み、
前記樹脂組成物（Ｂ）は、前記樹脂組成物（Ｂ）の全量中９５重量％以上１００重量％以下の脂環式構造含有重合体を含み、
粘度比率ηＢ（ａｖｅ）／ηＡ（ａｖｅ）が０．３以上３．０以下であり、
前記樹脂組成物（Ａ）及び前記樹脂組成物（Ｂ）を共押出しする工程を含む、光学フィルムの製造方法。
ただし、ηＡ（ａｖｅ）及びηＢ（ａｖｅ）は、それぞれ下記式（１）及び式（２）から算出される。
ηＡ（ａｖｅ）＝（ηＡ（１２）＋ηＡ（２４）＋ηＡ（６１）＋ηＡ（１２２）＋ηＡ（２４３）＋ηＡ（６０８）＋ηＡ（１２１６）＋ηＡ（２４３２）＋ηＡ（６０８０）＋ηＡ（１２１６０））／１０    （１）
ηＢ（ａｖｅ）＝（ηＢ（１２）＋ηＢ（２４）＋ηＢ（６１）＋ηＢ（１２２）＋ηＢ（２４３）＋ηＢ（６０８）＋ηＢ（１２１６）＋ηＢ（２４３２）＋ηＢ（６０８０）＋ηＢ（１２１６０））／１０    （２）
上式において、
ηＡ（１２）、ηＡ（２４）、ηＡ（６１）、ηＡ（１２２）、ηＡ（２４３）、ηＡ（６０８）、ηＡ（１２１６）、ηＡ（２４３２）、ηＡ（６０８０）、及びηＡ（１２１６０）は、見掛けのせん断速度が１２、２４、６１、１２２、２４３、６０８、１２１６、２４３２、６０８０、及び１２１６０（１／ｓ）における、前記樹脂組成物（Ａ）の２８０℃での見掛けの粘度（Ｐａ・ｓ）をそれぞれ表し、
ηＢ（１２）、ηＢ（２４）、ηＢ（６１）、ηＢ（１２２）、ηＢ（２４３）、ηＢ（６０８）、ηＢ（１２１６）、ηＢ（２４３２）、ηＢ（６０８０）、及びηＢ（１２１６０）は、見掛けのせん断速度が１２、２４、６１、１２２、２４３、６０８、１２１６、２４３２、６０８０、及び１２１６０（１／ｓ）における、前記樹脂組成物（Ｂ）の２８０℃での見掛けの粘度（Ｐａ・ｓ）をそれぞれ表す。
【発明の詳細な説明】
【技術分野】
【０００１】
本発明は、光学フィルム及びその製造方法に関する。
【背景技術】
【０００２】
光学フィルムは、様々な機能を付与するため、多層構造とされることがある。
また、多層構造を有する多層光学フィルムの材料として、透明性、寸法安定性、位相差発現性、耐熱性、及び耐湿性などに優れることから、脂環式構造を含有する重合体を含む樹脂組成物が用いられることがある（特許文献１）。
【先行技術文献】
【特許文献】
【０００３】
【特許文献１】特開２０１６−１１８６９８号公報
【発明の概要】
【発明が解決しようとする課題】
【０００４】
脂環式構造を含有する重合体を含む樹脂組成物を材料とした光学フィルムとして、コア層の両面にスキン層を備えた３層構造を含むフィルムが挙げられる。
このような３層構造を含むフィルムを製造する方法として、コア層の材料と、スキン層の材料とを、共押出しする方法が挙げられるが、共押出しされて製造された３層構造を含むフィルムは、厚みが不均一となる場合がある。フィルムの厚みが不均一であると、延伸後のフィルムは、光学特性が不均一となるおそれがある。
したがって、３層構造を含む光学フィルムの厚みの不均一性（厚みムラ）を低減することが求められている。
【課題を解決するための手段】
【０００５】
本発明者は、コア層の材料が有する見掛けの粘度と、スキン層の材料が有する見掛け粘度とが、一定の関係にある場合に、上記課題が解決されることを見出した。
すなわち、本発明は下記の通りである。【０００６】
［１］  コア層と、前記コア層の一方の面に設けられた第１スキン層と、前記コア層の他方の面に設けられた第２スキン層とを含み、
前記コア層は、樹脂組成物（Ａ）からなり、
前記第１スキン層及び前記第２スキン層は、前記樹脂組成物（Ａ）とは異なる樹脂組成物（Ｂ）からなり、
前記樹脂組成物（Ａ）は、前記樹脂組成物（Ａ）の全量中８０重量％以上１００重量％以下の脂環式構造含有重合体を含み、
前記樹脂組成物（Ｂ）は、前記樹脂組成物（Ｂ）の全量中９５重量％以上１００重量％以下の脂環式構造含有重合体を含み、
粘度比率ηＢ（ａｖｅ）／ηＡ（ａｖｅ）が０．３以上３．０以下である、光学フィルム。
ただし、ηＡ（ａｖｅ）及びηＢ（ａｖｅ）は、それぞれ下記式（１）及び式（２）から算出される。
ηＡ（ａｖｅ）＝（ηＡ（１２）＋ηＡ（２４）＋ηＡ（６１）＋ηＡ（１２２）＋ηＡ（２４３）＋ηＡ（６０８）＋ηＡ（１２１６）＋ηＡ（２４３２）＋ηＡ（６０８０）＋ηＡ（１２１６０））／１０    （１）
ηＢ（ａｖｅ）＝（ηＢ（１２）＋ηＢ（２４）＋ηＢ（６１）＋ηＢ（１２２）＋ηＢ（２４３）＋ηＢ（６０８）＋ηＢ（１２１６）＋ηＢ（２４３２）＋ηＢ（６０８０）＋ηＢ（１２１６０））／１０    （２）
上式において、
ηＡ（１２）、ηＡ（２４）、ηＡ（６１）、ηＡ（１２２）、ηＡ（２４３）、ηＡ（６０８）、ηＡ（１２１６）、ηＡ（２４３２）、ηＡ（６０８０）、及びηＡ（１２１６０）は、見掛けのせん断速度が１２、２４、６１、１２２、２４３、６０８、１２１６、２４３２、６０８０、及び１２１６０（１／ｓ）における、前記樹脂組成物（Ａ）の２８０℃での見掛けの粘度（Ｐａ・ｓ）をそれぞれ表し、
ηＢ（１２）、ηＢ（２４）、ηＢ（６１）、ηＢ（１２２）、ηＢ（２４３）、ηＢ（６０８）、ηＢ（１２１６）、ηＢ（２４３２）、ηＢ（６０８０）、及びηＢ（１２１６０）は、見掛けのせん断速度が１２、２４、６１、１２２、２４３、６０８、１２１６、２４３２、６０８０、及び１２１６０（１／ｓ）における、前記樹脂組成物（Ｂ）の２８０℃での見掛けの粘度（Ｐａ・ｓ）をそれぞれ表す。
［２］  樹脂組成物（Ａ）が、エステル化合物を含む、［１］に記載の光学フィルム。
［３］  前記樹脂組成物（Ａ）におけるエステル化合物の含有量が、前記樹脂組成物（Ａ）の全量中０．１重量％以上１０重量％以下である、［２］に記載の光学フィルム。
［４］  光学フィルムの製造方法であって、
前記光学フィルムは、コア層と、前記コア層の一方の面に設けられた第１スキン層と、前記コア層の他方の面に設けられた第２スキン層とを含み、
前記コア層は、樹脂組成物（Ａ）からなり、
前記第１スキン層及び前記第２スキン層は、前記樹脂組成物（Ａ）とは異なる樹脂組成物（Ｂ）からなり、
前記樹脂組成物（Ａ）は、前記樹脂組成物（Ａ）の全量中８０重量％以上１００重量％以下の脂環式構造含有重合体を含み、
前記樹脂組成物（Ｂ）は、前記樹脂組成物（Ｂ）の全量中９５重量％以上１００重量％以下の脂環式構造含有重合体を含み、
粘度比率ηＢ（ａｖｅ）／ηＡ（ａｖｅ）が０．３以上３．０以下であり、
前記樹脂組成物（Ａ）及び前記樹脂組成物（Ｂ）を共押出しする工程を含む、光学フィルムの製造方法。
ただし、ηＡ（ａｖｅ）及びηＢ（ａｖｅ）は、それぞれ下記式（１）及び式（２）から算出される。
ηＡ（ａｖｅ）＝（ηＡ（１２）＋ηＡ（２４）＋ηＡ（６１）＋ηＡ（１２２）＋ηＡ（２４３）＋ηＡ（６０８）＋ηＡ（１２１６）＋ηＡ（２４３２）＋ηＡ（６０８０）＋ηＡ（１２１６０））／１０    （１）
ηＢ（ａｖｅ）＝（ηＢ（１２）＋ηＢ（２４）＋ηＢ（６１）＋ηＢ（１２２）＋ηＢ（２４３）＋ηＢ（６０８）＋ηＢ（１２１６）＋ηＢ（２４３２）＋ηＢ（６０８０）＋ηＢ（１２１６０））／１０    （２）
上式において、
ηＡ（１２）、ηＡ（２４）、ηＡ（６１）、ηＡ（１２２）、ηＡ（２４３）、ηＡ（６０８）、ηＡ（１２１６）、ηＡ（２４３２）、ηＡ（６０８０）、及びηＡ（１２１６０）は、見掛けのせん断速度が１２、２４、６１、１２２、２４３、６０８、１２１６、２４３２、６０８０、及び１２１６０（１／ｓ）における、前記樹脂組成物（Ａ）の２８０℃での見掛けの粘度（Ｐａ・ｓ）をそれぞれ表し、
ηＢ（１２）、ηＢ（２４）、ηＢ（６１）、ηＢ（１２２）、ηＢ（２４３）、ηＢ（６０８）、ηＢ（１２１６）、ηＢ（２４３２）、ηＢ（６０８０）、及びηＢ（１２１６０）は、見掛けのせん断速度が１２、２４、６１、１２２、２４３、６０８、１２１６、２４３２、６０８０、及び１２１６０（１／ｓ）における、前記樹脂組成物（Ｂ）の２８０℃での見掛けの粘度（Ｐａ・ｓ）をそれぞれ表す。
【発明の効果】
【０００７】
本発明の光学フィルム及び光学フィルムの製造方法は、３層構造を含む光学フィルムの厚みムラを低減することができる。
【図面の簡単な説明】
【０００８】
【図１】図１は、本発明の一実施形態である光学フィルムを模式的に示す断面図である。
【図２】図２は、見掛けの粘度を測定するための、キャピラリーレオメーターの部分説明図である。
【発明を実施するための形態】
【０００９】
以下、本発明について実施形態及び例示物を示して詳細に説明する。ただし、本発明は以下に示す実施形態及び例示物に限定されるものではなく、本発明の請求の範囲及びその均等の範囲を逸脱しない範囲において任意に変更して実施しうる。
【００１０】
以下の説明において、「組成物」は、１種の物質のみからなっていてもよく、２種以上の物質を含んでいてもよい。
【００１１】
［１．光学フィルム］
本発明の光学フィルムは、コア層と、前記コア層の一方の面に設けられた第１スキン層と、前記コア層の他方の面に設けられた第２スキン層とを含む。
図１は、本発明の一実施形態である光学フィルムを模式的に示す断面図である。光学フィルム１００は、第１スキン層１１０と、第２スキン層１２０と、コア層１３０とを備え、コア層１３０の一方の面である、第１の面１３０Ｓ１に接して第１スキン層１１０が設けられ、コア層１３０の他方の面である、第２の面１３０Ｓ２に接して第２スキン層１２０が設けられている。
【００１２】
本発明の光学フィルムにおいて、コア層は、樹脂組成物（Ａ）からなり、第１スキン層及び第２スキン層は、樹脂組成物（Ａ）とは異なる樹脂組成物（Ｂ）からなる。
【００１３】
［１−１．樹脂組成物の粘度］
樹脂組成物（Ａ）の見掛けの粘度の平均をηＡ（ａｖｅ）（Ｐａ・ｓ）及び樹脂組成物（Ｂ）の見掛けの粘度の平均をηＢ（ａｖｅ）（Ｐａ・ｓ）としたとき、粘度比率ηＢ（ａｖｅ）／ηＡ（ａｖｅ）は、０．３以上３．０以下である。
【００１４】
ただし、ηＡ（ａｖｅ）及びηＢ（ａｖｅ）は、それぞれ下記式（１）及び式（２）から算出される。
【００１５】
ηＡ（ａｖｅ）＝（ηＡ（１２）＋ηＡ（２４）＋ηＡ（６１）＋ηＡ（１２２）＋ηＡ（２４３）＋ηＡ（６０８）＋ηＡ（１２１６）＋ηＡ（２４３２）＋ηＡ（６０８０）＋ηＡ（１２１６０））／１０    （１）
【００１６】
ηＢ（ａｖｅ）＝（ηＢ（１２）＋ηＢ（２４）＋ηＢ（６１）＋ηＢ（１２２）＋ηＢ（２４３）＋ηＢ（６０８）＋ηＢ（１２１６）＋ηＢ（２４３２）＋ηＢ（６０８０）＋ηＢ（１２１６０））／１０    （２）
【００１７】
上式において、
ηＡ（１２）、ηＡ（２４）、ηＡ（６１）、ηＡ（１２２）、ηＡ（２４３）、ηＡ（６０８）、ηＡ（１２１６）、ηＡ（２４３２）、ηＡ（６０８０）、及びηＡ（１２１６０）は、見掛けのせん断速度が１２、２４、６１、１２２、２４３、６０８、１２１６、２４３２、６０８０、及び１２１６０（１／ｓ）における、前記樹脂組成物（Ａ）の２８０℃での見掛けの粘度（Ｐａ・ｓ）をそれぞれ表し、
ηＢ（１２）、ηＢ（２４）、ηＢ（６１）、ηＢ（１２２）、ηＢ（２４３）、ηＢ（６０８）、ηＢ（１２１６）、ηＢ（２４３２）、ηＢ（６０８０）、及びηＢ（１２１６０）は、見掛けのせん断速度が１２、２４、６１、１２２、２４３、６０８、１２１６、２４３２、６０８０、及び１２１６０（１／ｓ）における、前記樹脂組成物（Ｂ）の２８０℃での見掛けの粘度（Ｐａ・ｓ）をそれぞれ表す。
【００１８】
本明細書において、見掛けの粘度は、日本工業規格（ＪＩＳ）  Ｋ７１９９に準拠し、キャピラリーレオメーターにより測定された、２８０℃における値である。
図２は、見掛けの粘度を測定するための、キャピラリーレオメーターの部分説明図である。
キャピラリーレオメーターは、円筒形のバレル２１０、バレル２１０の下端に接続されたキャピラリー２２０、バレル２１０内部を摺動するピストン２３０、バレル２１０内の圧力を測定する圧力センサ２４０を備える。バレル２１０内に試料を充填し、試料を溶融させた後ピストン２３０を一定の押出速度で押し出してキャピラリー２２０より溶融試料を排出させ、排出の際のバレル内圧力を測定する。図２において、Ｒは、バレル２１０の半径（ｍ）を示し、ｒは、キャピラリー２２０の半径（ｍ）を示し、Ｌは、キャピラリー２２０の長さを示す。
【００１９】
見掛けの粘度ηａｐ（Ｐａ・ｓ）は、見掛けのせん断速度Ｓａｐ（１／ｓ）及び見掛けのせん断応力τａｐ（Ｐａ）から、下記式により与えられる。
ηａｐ＝τａｐ／Ｓａｐ
見掛けのせん断速度Ｓａｐ（１／ｓ）及び見掛けのせん断応力τａｐ（Ｐａ）は、下記式により与えられる。
τａｐ＝Ｐｒ／２Ｌ
Ｓａｐ＝４Ｑ／（πｒ３）
ここで、Ｐはバレル内の圧力（Ｐａ）を表し、ｒはキャピラリーの半径（ｍ）を表し、Ｌはキャピラリーの長さ（ｍ）を表し、Ｑはフローレート（ｍ３／ｓ）を表し、πは円周率を表す。
【００２０】
フローレートＱ（ｍ３／ｓ）は、ピストンの押出速度をｖ（ｍ／ｓ）とすると、下記式により与えられる。
Ｑ＝πＲ２ｖ
したがって、見掛けのせん断速度Ｓａｐは、ピストンの押出速度を調整することによって調整しうる。
【００２１】
キャピラリーレオメーターとしては、例えば、東洋精機製作所製「キャピログラフ  １Ｄ」を使用しうる。
【００２２】
粘度比率ηＢ（ａｖｅ）／ηＡ（ａｖｅ）は、０．３以上であり、好ましくは０．５以上であり、より好ましくは０．７以上であり、３．０以下であり、好ましくは２．０以下であり、より好ましくは１．５以下である。
【００２３】
粘度比率ηＢ（ａｖｅ）／ηＡ（ａｖｅ）が上記範囲にあることにより、本発明の光学フィルムは厚みのムラが低減されうる。
【００２４】
樹脂組成物（Ａ）の２８０℃での見掛けの粘度の平均には特に限定はないが、好ましくは１０Ｐａ・ｓ以上であり、より好ましくは１００Ｐａ・ｓ以上であり、好ましくは１０００Ｐａ・ｓ以下であり、より好ましくは５００Ｐａ・ｓ以下である。
樹脂組成物（Ｂ）の２８０℃での見掛けの粘度の平均には特に限定はないが、好ましくは１０Ｐａ・ｓ以上であり、より好ましくは１００Ｐａ・ｓ以上であり、好ましくは１０００Ｐａ・ｓ以下であり、より好ましくは５００Ｐａ・ｓ以下である。
【００２５】
［１−２．コア層］
［１−２−１．樹脂組成物（Ａ）］
コア層は、樹脂組成物（Ａ）からなる。
樹脂組成物（Ａ）は、樹脂組成物（Ａ）の全量中８０重量％以上１００重量％以下の脂環式構造含有重合体を含む。
【００２６】
（脂環式構造含有重合体）
脂環式構造含有重合体は、その重合体の構造単位が脂環式構造を有する重合体である。このような脂環式構造含有重合体を含む樹脂は、通常、透明性、寸法安定性、位相差発現性、及び低温での延伸性等の性能に優れる。
【００２７】
脂環式構造含有重合体は、主鎖に脂環式構造を有する重合体、側鎖に脂環式構造を有する重合体、主鎖及び側鎖に脂環式構造を有する重合体、並びに、これらの２以上の任意の比率の混合物としうる。中でも、機械的強度及び耐熱性の観点から、主鎖に脂環式構造を有する重合体が好ましい。
【００２８】
脂環式構造の例としては、飽和脂環式炭化水素（シクロアルカン）構造、及び不飽和脂環式炭化水素（シクロアルケン、シクロアルキン）構造が挙げられる。中でも、機械強度及び耐熱性の観点から、シクロアルカン構造及びシクロアルケン構造が好ましく、中でもシクロアルカン構造が特に好ましい。
【００２９】
脂環式構造を構成する炭素原子数は、一つの脂環式構造あたり、好ましくは４個以上、より好ましくは５個以上であり、好ましくは３０個以下、より好ましくは２０個以下、特に好ましくは１５個以下である。脂環式構造を構成する炭素原子数がこの範囲であると、樹脂組成物（Ａ）の機械強度、耐熱性及び成形性が高度にバランスされる。
【００３０】
脂環式構造含有重合体において、脂環式構造を有する構造単位の割合は、本発明の光学フィルムの使用目的に応じて選択しうる。脂環式構造含有重合体における脂環式構造を有する構造単位の割合は、好ましくは５５重量％以上、さらに好ましくは７０重量％以上、特に好ましくは９０重量％以上であり、１００重量％以下としうる。脂環式構造含有重合体における脂環式構造を有する構造単位の割合がこの範囲にあると、樹脂組成物（Ａ）の透明性及び耐熱性が良好となる。
【００３１】
脂環式構造含有重合体の中でも、シクロオレフィン重合体（環状オレフィン重合体）が好ましい。シクロオレフィン重合体とは、シクロオレフィン単量体を重合して得られる構造を有する重合体である。また、シクロオレフィン単量体は、炭素原子で形成される環構造を有し、かつ該環構造中に重合性の炭素−炭素二重結合を有する化合物である。重合性の炭素−炭素二重結合の例としては、開環重合等の重合が可能な炭素−炭素二重結合が挙げられる。また、シクロオレフィン単量体の環構造の例としては、単環、多環、縮合多環、橋かけ環及びこれらを組み合わせた多環等が挙げられる。中でも、得られる重合体の誘電特性及び耐熱性等の特性を高度にバランスさせる観点から、多環のシクロオレフィン単量体が好ましい。
【００３２】
上記のシクロオレフィン重合体の中でも好ましいものとしては、ノルボルネン系重合体、単環の環状オレフィン系重合体、環状共役ジエン系重合体、及び、これらの水素化物等が挙げられる。これらの中でも、ノルボルネン系重合体は、成形性が良好なため、特に好適である。
【００３３】
ノルボルネン系重合体の例としては、ノルボルネン構造を有する単量体の開環重合体及びその水素化物；ノルボルネン構造を有する単量体の付加重合体及びその水素化物が挙げられる。また、ノルボルネン構造を有する単量体の開環重合体の例としては、ノルボルネン構造を有する１種類の単量体の開環単独重合体、ノルボルネン構造を有する２種類以上の単量体の開環共重合体、並びに、ノルボルネン構造を有する単量体及びこれと共重合しうる他の単量体との開環共重合体が挙げられる。さらに、ノルボルネン構造を有する単量体の付加重合体の例としては、ノルボルネン構造を有する１種類の単量体の付加単独重合体、ノルボルネン構造を有する２種類以上の単量体の付加共重合体、並びに、ノルボルネン構造を有する単量体及びこれと共重合しうる他の単量体との付加共重合体が挙げられる。これらの中で、ノルボルネン構造を有する単量体の開環重合体の水素化物は、成形性、耐熱性、低吸湿性、寸法安定性、軽量性などの観点から、特に好適である。
【００３４】
ノルボルネン構造を有する単量体の例としては、ビシクロ［２．２．１］ヘプト−２−エン（慣用名：ノルボルネン）、トリシクロ［４．３．０．１２，５］デカ−３，７−ジエン（慣用名：ジシクロペンタジエン）、７，８−ベンゾトリシクロ［４．３．０．１２，５］デカ−３−エン（慣用名：メタノテトラヒドロフルオレン）、テトラシクロ［４．４．０．１２，５．１７，１０］ドデカ−３−エン（慣用名：テトラシクロドデセン）、及びこれらの化合物の誘導体（例えば、環に置換基を有するもの）を挙げることができる。ここで、置換基の例としては、アルキル基、アルキレン基、及び極性基を挙げることができる。また、これらの置換基は、同一又は相異なって、複数個が環に結合していてもよい。ノルボルネン構造を有する単量体は、１種類を単独で用いてもよく、２種類以上を任意の比率で組み合わせて用いてもよい。
【００３５】
極性基の例としては、ヘテロ原子、及びヘテロ原子を有する原子団が挙げられる。ヘテロ原子の例としては、酸素原子、窒素原子、硫黄原子、ケイ素原子、及びハロゲン原子が挙げられる。極性基の具体例としては、カルボキシル基、カルボニルオキシカルボニル基、エポキシ基、ヒドロキシル基、オキシ基、エステル基、シラノール基、シリル基、アミノ基、アミド基、イミド基、ニトリル基、及びスルホン酸基が挙げられる。
【００３６】
ノルボルネン構造を有する単量体と開環共重合可能な単量体の例としては、シクロヘキセン、シクロヘプテン、シクロオクテンなどのモノ環状オレフィン類及びその誘導体；シクロヘキサジエン、シクロヘプタジエンなどの環状共役ジエン及びその誘導体が挙げられる。ノルボルネン構造を有する単量体と開環共重合可能な単量体は、１種類を単独で用いてもよく、２種類以上を任意の比率で組み合わせて用いてもよい。
【００３７】
ノルボルネン構造を有する単量体の開環重合体は、例えば、単量体を開環重合触媒の存在下に重合又は共重合することにより製造しうる。
【００３８】
ノルボルネン構造を有する単量体と付加共重合可能な単量体の例としては、エチレン、プロピレン、１−ブテンなどの炭素原子数２〜２０のα−オレフィン及びこれらの誘導体；シクロブテン、シクロペンテン、シクロヘキセンなどのシクロオレフィン及びこれらの誘導体；並びに１，４−ヘキサジエン、４−メチル−１，４−ヘキサジエン、５−メチル−１，４−ヘキサジエンなどの非共役ジエンが挙げられる。これらの中でも、α−オレフィンが好ましく、エチレンがより好ましい。また、ノルボルネン構造を有する単量体と付加共重合可能な単量体は、１種類を単独で用いてもよく、２種類以上を任意の比率で組み合わせて用いてもよい。
【００３９】
ノルボルネン構造を有する単量体の付加重合体は、例えば、単量体を付加重合触媒の存在下に重合又は共重合することにより製造しうる。
【００４０】
上述した開環重合体及び付加重合体の水素添加物は、例えば、これらの開環重合体及び付加重合体の溶液において、ニッケル、パラジウム等の遷移金属を含む水素添加触媒の存在下で、炭素−炭素不飽和結合を、好ましくは９０％以上水素添加することによって製造しうる。
【００４１】
単環の脂環式構造含有重合体の例としては、シクロヘキセン、シクロヘプテン、シクロオクテン等の単環を有する環状オレフィン系モノマーの付加重合体を挙げることができる。
【００４２】
環状共役ジエン系重合体の例としては、１，３−ブタジエン、イソプレン、クロロプレン等の共役ジエン系モノマーの付加重合体を環化反応して得られる重合体；シクロペンタジエン、シクロヘキサジエン等の環状共役ジエン系モノマーの１，２−又は１，４−付加重合体；及びこれらの水素化物を挙げることができる。
【００４３】
さらに、上述した脂環式構造含有重合体は、当該脂環式構造含有重合体の分子が極性基を含まないことが好ましい。
【００４４】
脂環式構造含有重合体の重量平均分子量（Ｍｗ）は、光学フィルムの使用目的に応じて適宜選定でき、好ましくは１０，０００以上、より好ましくは１５，０００以上、さらに好ましくは２０，０００以上であり、好ましくは１００，０００以下、より好ましくは８０，０００以下、さらに好ましくは５０，０００以下である。重量平均分子量がこのような範囲にあるときに、光学フィルムの機械的強度及び成型加工性が高度にバランスされる。
【００４５】
脂環式構造含有重合体の分子量分布（重量平均分子量（Ｍｗ）／数平均分子量（Ｍｎ））は、好ましくは１．２以上、より好ましくは１．５以上、特に好ましくは１．８以上であり、好ましくは３．５以下、より好ましくは３．０以下、特に好ましくは２．７以下である。分子量分布を前記下限値以上にすることにより、重合体の生産性を高め、製造コストを抑制できる。また、上限値以下にすることにより、低分子成分の量が小さくなるので、高温曝露時の緩和を抑制して、光学フィルムの安定性を高めることができる。
【００４６】
ここで、重量平均分子量及び数平均分子量は、それぞれ、溶媒としてシクロヘキサンを、又は試料がシクロヘキサンに溶解しない場合にはトルエンを用いてゲル・パーミエーション・クロマトグラフィーで測定した、ポリイソプレン又はポリスチレン換算の重量平均分子量及び数平均分子量である。
【００４７】
樹脂組成物（Ａ）における脂環式構造含有重合体の割合は、８０重量％以上であり、好ましくは９０重量％以上、より好ましくは９２重量％以上、特に好ましくは９５重量％以上であり、１００重量％以下であり、好ましくは９９．９重量％以下、より好ましくは９９重量％以下、さらに好ましくは９８重量％以下である。
【００４８】
（任意の成分）
樹脂組成物（Ａ）は、脂環式構造含有重合体に加えて、更に任意の成分を含みうる。
【００４９】
樹脂組成物（Ａ）は、好ましくはエステル化合物を含む。樹脂組成物（Ａ）がエステル化合物を含むことにより、コア層の物性を、所望な物性となるよう調整することが可能となる。また、樹脂組成物（Ａ）がエステル化合物を含むことにより、光学フィルムの加工の容易性を高めることができる。より具体的には、レーザーによる光学フィルムの加工を容易にすることができる。
樹脂組成物（Ａ）は、エステル化合物を、１種単独で含んでいても、２種以上の任意の比率の組み合わせで含んでいてもよい。
【００５０】
エステル化合物としては、例えば、リン酸エステル化合物、カルボン酸エステル化合物などが挙げられ、中でもカルボン酸エステル化合物が好ましい。
【００５１】
リン酸エステル化合物としては、例えば、トリフェニルホスフェート、トリクレジルホスフェート、フェニルジフェニルホスフェートを挙げることができる。
【００５２】
カルボン酸エステル化合物としては、例えば、芳香族カルボン酸エステル、脂肪族カルボン酸エステルなどが挙げられる。
【００５３】
芳香族カルボン酸エステルは、芳香族カルボン酸とアルコールとのエステルである。
芳香族カルボン酸としては、例えば、安息香酸、フタル酸、イソフタル酸、テレフタル酸、トリメリット酸、ピロメリット酸などを用いうる。芳香族カルボン酸は、１種類を単独で用いてもよく、２種類以上を任意の比率で組み合わせて用いてもよい。
アルコールとしては、例えば、直鎖又は分岐のアルキルアルコールを用いうる。また、アルコールとしては、水酸基を１分子当たり１個有する１価のアルコールを用いてもよく、水酸基を１分子当たり２個以上有する多価アルコールを用いてもよい。１価のアルコールの具体例としては、ｎ−プロパノール、イソプロパノール、ｎ−ブタノール、イソブタノール、ｔｅｒｔ−ブタノール、ｎ−ペンタノール、イソペンタノール、ｔｅｒｔ−ペンタノール、ｎ−ヘキサノール、イソヘキサノール、ｎ−ヘプタノール、イソヘプタノール、ｎ−オクタノール、イソオクタノール、２−エチルヘキサノール、ｎ−ノナノール、イソノナノール、ｎ−デカノール、イソデカノール、ラウリルアルコール、ミリスチルアルコール、パルミチルアルコール、ステアリルアルコールが挙げられる。また、多価アルコールの具体例としては、エチレングリコール、ジエチレングリコール、トリエチレングリコール、１，２−プロピレングリコール、１，３−プロピレングリコール、１，３−ブタンジオール、１，４−ブタンジオール、１，５−ヘキサンジオール、１，６−ヘキサンジオール、ネオペンチルグリコール、ペンタエリスリトールが挙げられる。アルコールは、１種類を単独で用いてもよく、２種類以上を任意の比率で組み合わせて用いてもよい。
【００５４】
脂肪族カルボン酸エステルは、脂肪族カルボン酸とアルコールとのエステルである。
脂肪族カルボン酸としては、例えば、シュウ酸、マロン酸、コハク酸、グルタル酸、アジピン酸、ピメリン酸、スベリン酸、アゼライン酸、セバチン酸が挙げられる。脂肪族カルボン酸は、１種類を単独で用いてもよく、２種類以上を任意の比率で組み合わせて用いてもよい。
アルコールとしては、例えば、芳香族カルボン酸エステルに用いうるアルコールとして例示した物と同様の例が挙げられる。また、アルコールは、１種類を単独で用いてもよく、２種類以上を任意の比率で組み合わせて用いてもよい。
【００５５】
さらに、エステル化合物１分子当たりのエステル結合の数は、１個でもよく、２個以上でもよい。そのため、エステル化合物としては、例えば、ポリエステル化合物を用いてもよい。ポリエステル化合物は、必要に応じて１価の酸又は１価のアルコールをストッパーに使用して、２価以上の酸と多価アルコールとを反応させることにより製造しうる。
【００５６】
上述したエステル化合物の中でも、分子中に芳香環を含むものが好ましく、この芳香環にエステル結合が結合しているものが特に好ましい。したがって、上述したエステル化合物の中でも、安息香酸エステル、フタル酸エステル、イソフタル酸エステル、テレフタル酸エステル、トリメリット酸エステル、ピロメリット酸エステル等の芳香族カルボン酸エステルが好ましく、安息香酸エステルがより好ましい。安息香酸エステルの中でも、特に、ジエチレングリコールジベンゾエート、及びペンタエリスリトールテトラベンゾエートが特に好ましい。
【００５７】
さらに、エステル化合物は、樹脂組成物（Ａ）において可塑剤として機能しうるものが好ましい。
【００５８】
エステル化合物の分子量は、好ましくは３００以上、より好ましくは４００以上、さらに好ましくは５００以上であり、好ましくは２２００以下、より好ましくは１８００以下、さらに好ましくは１４００以下である。エステル化合物の分子量を前記範囲の下限値以上にすることにより、ブリードアウトを抑制することができる。
【００５９】
また、エステル化合物の融点は、好ましくは２０℃以上、より好ましくは６０℃以上、さらに好ましくは１００℃以上であり、好ましくは１８０℃以下、より好ましくは１５０℃以下、さらに好ましくは１２０℃以下である。エステル化合物の融点を前記範囲の下限値以上にすることにより、ブリードアウトを抑制することができる。
【００６０】
樹脂組成物（Ａ）におけるエステル化合物の含有量は、好ましくは０．１重量％以上、より好ましくは１重量％以上、さらに好ましくは２重量％以上であり、好ましくは１０重量％以下、より好ましくは９重量％以下、さらに好ましくは８重量％以下である。
【００６１】
樹脂組成物（Ａ）は、脂環式構造含有重合体及び任意で含まれるエステル化合物に加えて、更に任意の成分を含みうる。任意の成分としては、例えば、顔料、染料等の着色剤；蛍光増白剤；分散剤；熱安定剤；光安定剤；紫外線吸収剤；帯電防止剤；酸化防止剤；微粒子；界面活性剤等の添加剤が挙げられる。これらの成分は、１種類を単独で用いてもよく、２種類以上を任意の比率で組み合わせて用いてもよい。
【００６２】
［１−２−２．樹脂組成物（Ａ）の物性］
樹脂組成物（Ａ）のガラス転移温度（ＴｇＡ）は、好ましくは１００℃以上、より好ましくは１１０℃以上、さらに好ましくは１２０℃以上であり、好ましくは１９０℃以下、より好ましくは１８０℃以下、さらに好ましくは１７０℃以下である。ガラス転移温度が前記範囲内であることにより、耐久性に優れる光学フィルムを容易に製造することができる。例えば、光学フィルムが位相差フィルムである場合、ガラス転移温度を前記範囲の下限値以上にすることにより、高温環境下における位相差フィルムの耐久性を高めることができる。また、上限値以下にすることにより、延伸処理を容易に行える。
【００６３】
［１−２−３．コア層の厚み］
コア層の厚みは、好ましくは１μｍ以上、より好ましくは５μｍ以上、さらに好ましくは１０μｍ以上であり、好ましくは１００μｍ以下、より好ましくは５０μｍ以下、さらに好ましくは３０μｍ以下である。
【００６４】
［１−３．第１スキン層及び第２スキン層］
第１スキン層及び第２スキン層は、それぞれ樹脂組成物（Ｂ）からなる。以下の説明において、第１スキン層及び第２スキン層を合わせて単にスキン層ということがある。
【００６５】
［１−３−１．樹脂組成物（Ｂ）］
樹脂組成物（Ｂ）は、樹脂組成物（Ａ）とは異なる組成物である。
樹脂組成物（Ｂ）は、樹脂組成物（Ａ）と含有成分が同じであるがそれぞれの含有割合が異なる組成物であってもよく、樹脂組成物（Ａ）と含有成分が異なる組成物であってもよく、含有成分及びその含有割合が不明だが、物性（例えば、融点、ガラス転移温度、又は粘度）が異なる組成物であってもよい。
【００６６】
樹脂組成物（Ｂ）は、樹脂組成物（Ｂ）の全量中９５重量％以上１００重量％以下の脂環式構造含有重合体を含む。
樹脂組成物（Ｂ）に含まれる脂環式構造含有重合体としては、樹脂組成物（Ａ）に含まれうる脂環式構造含有重合体として説明した範囲から選択されるものを用いうる。これにより、温度変化時におけるコア層及びスキン層の収縮の程度を同程度にできるので、光学フィルムにおけるシワの発生を防止できる。また、脂環式構造含有重合体を用いることにより、光学フィルムの透明性及び寸法安定性を向上させることができる。
【００６７】
樹脂組成物（Ｂ）における脂環式構造含有重合体の割合は、９５重量％以上であり、好ましくは９７重量％以上、より好ましくは９８重量％以上、特に好ましくは９９重量％以上であり、１００重量％以下であり、好ましくは９９．９重量％以下、より好ましくは９９重量％以下である。脂環式構造含有重合体の割合を前記範囲の下限値以上にすることにより、コア層と第１スキン層及び第２スキン層との密着性を良くすることができる。また、上限値以下にすることにより、コア層の収縮とスキン層の収縮との間に差が生じることを抑えることができる。
【００６８】
樹脂組成物（Ｂ）に含まれうる任意の成分としては、樹脂組成物（Ｂ）に含まれうる任意の成分と同様の例が挙げられる。また、任意の成分は、１種類を単独で用いてもよく、２種類以上を任意の比率で組み合わせて用いてもよい。
【００６９】
樹脂組成物（Ｂ）は、エステル化合物を実質的に含まないことが好ましい。具体的には、樹脂組成物（Ｂ）におけるエステル化合物の含有量は、樹脂組成物（Ｂ）の全量中好ましくは１．０重量％未満、より好ましくは０．５重量％以下である。これにより、エステル化合物のブリードアウトを防止できるので、光学フィルムの製造時及び搬送時に用いるロールがエステル化合物によって汚れることを防止できる。樹脂組成物（Ｂ）に対するエステル化合物の含有量の下限は、０重量％以上としうる。
【００７０】
スキン層を形成する樹脂組成物（Ｂ）のガラス転移温度（ＴｇＢ）は、好ましくは１００℃以上、より好ましくは１１０℃以上、さらに好ましくは１２０℃以上であり、好ましくは１９０℃以下、より好ましくは１８０℃以下、さらに好ましくは１７０℃以下である。ガラス転移温度が前記範囲内であることにより、耐久性に優れる光学フィルムを容易に製造することができる。例えば、光学フィルムが位相差フィルムである場合、ガラス転移温度を前記範囲の下限値以上にすることにより、高温環境下における位相差フィルムの耐久性を高めることができる。また、上限値以下にすることにより、延伸処理を容易に行える。
【００７１】
コア層を形成する樹脂組成物（Ａ）のガラス転移温度ＴｇＡと、スキン層を形成する樹脂組成物（Ｂ）のガラス転移温度ＴｇＢとの差の絶対値｜ＴｇＡ−ＴｇＢ｜は、好ましくは４０℃以下であり、より好ましくは２０℃以下であり、さらに好ましくは１０℃以下である。｜ＴｇＡ−ＴｇＢ｜の下限は特に限定されないが、０℃超としうる。
【００７２】
［１−３−２．スキン層の厚み］
第１スキン層又は第２スキン層の厚みは、好ましくは０．１μｍ以上、より好ましくは１μｍ以上、さらに好ましくは１０μｍ以上であり、好ましくは１００μｍ以下、より好ましくは５０μｍ以下、さらに好ましくは３０μｍ以下である。第１スキン層又は第２スキン層の厚みを前記範囲の下限値以上にすることにより、フィルムの収縮を抑えることができる。
【００７３】
また、第１スキン層又は第２スキン層の、コア層の厚みに対する比率（（第１スキン層又は第２スキン層）／コア層）は、好ましくは１／３００以上、より好ましくは１／３０以上、さらに好ましくは１／３以上であり、好ましくは１０以下、より好ましくは５以下、さらに好ましくは２以下である。
【００７４】
［１−４．光学フィルムの特性、寸法］
光学フィルムのヘイズは、好ましくは１％以下、より好ましくは０．８％以下、特に好ましくは０．５％以下である。ヘイズを低い値とすることにより、光学フィルムを組み込んだ表示装置の表示画像の鮮明性を高めることができる。ここで、ヘイズは、ＪＩＳ  Ｋ７３６１−１９９７に準拠して、濁度計により測定しうる。具体的には、日本電色工業社製「濁度計  ＮＤＨ−３００Ａ」を用いて、５箇所測定し、それから求めた平均値をヘイズ値としうる。
【００７５】
光学フィルムの面内レターデーションＲｅ及び厚み方向のレターデーションＲｔｈは、光学フィルムの用途に応じて任意に設定しうる。例えば、光学フィルムを位相差フィルムとして用いる場合、具体的な面内レターデーションＲｅの範囲は、測定波長５５０ｎｍにおいて好ましくは５０ｎｍ以上、好ましくは２００ｎｍ以下である。また、具体的な厚み方向のレターデーションＲｔｈは、測定波長５５０ｎｍにおいて好ましくは５０ｎｍ以上であり、好ましくは３００ｎｍ以下である。
ここで、面内レターデーションＲｅは、（ｎｘ−ｎｙ）×ｄで表される値である。また、フィルムの厚み方向のレターデーションＲｔｈは、｛（ｎｘ＋ｎｙ）／２−ｎｚ｝×ｄで表される値である。ここで、ｎｘは、フィルムの厚み方向に垂直な方向（面内方向）であって最大の屈折率を与える方向の屈折率を表す。ｎｙは、フィルムの前記面内方向であってｎｘの方向に垂直な方向の屈折率を表す。ｎｚは、フィルムの厚み方向の屈折率を表す。ｄは、フィルムの厚みを表す。
【００７６】
光学フィルムは、長尺状であることが好ましい。長尺状とは、フィルムの幅方向に対し少なくとも５倍程度以上の長さを有するものをいい、好ましくは１０倍もしくはそれ以上の長さを有し、具体的には巻回されて巻回体の形状とされ、保管又は運搬される程度の長さを有するものを言う。長尺のフィルムの長さの上限は、特に制限は無く、例えば、幅に対して１０万倍以下としうる。
【００７７】
光学フィルムの幅は、好ましくは７００ｍｍ以上、より好ましくは１０００ｍｍ以上、さらに好ましくは１２００ｍｍ以上であり、好ましくは２５００ｍｍ以下、より好ましくは２２００ｍｍ以下、さらに好ましくは２０００ｍｍ以下である。
【００７８】
光学フィルムの厚みは、好ましくは１μｍ以上、より好ましくは１０μｍ以上、さらに好ましくは２０μｍ以上、好ましくは１００μｍ以下、より好ましくは８０μｍ以下、さらに好ましくは６０μｍ以下である。
【００７９】
［２．光学フィルムの製造方法］
光学フィルムは、コア層の材料となる樹脂組成物（Ａ）並びに第１スキン層及び第２スキン層の材料となる樹脂組成物（Ｂ）を、フィルムの形状に成形することによって製造しうる。成形方法としては、例えば、溶融成形法及び溶液流延法が挙げられる。溶融成形法の例としては、溶融押し出しにより成形する溶融押出法、並びに、プレス成形法、インフレーション成形法、射出成形法、ブロー成形法、及び延伸成形法が挙げられる。これらの方法の中でも、機械強度及び表面精度に優れたフィルムを得る観点から、溶融押出法、インフレーション成形法及びプレス成形法が好ましい。その中でも特に、残留溶媒の量を減らせること、並びに、効率よく簡単な製造が可能なことから、溶融押出法が特に好ましい。
【００８０】
溶融押出法の中でも、共押出法が好ましい。本発明の光学フィルムの製造方法としては、樹脂組成物（Ａ）及び樹脂組成物（Ｂ）を共押出しする工程を含むことが好ましい。共押出法としては、例えば、共押出Ｔダイ法、共押出インフレーション法、共押出ラミネーション法等が挙げられる。中でも、共押出Ｔダイ法が好ましい。共押出Ｔダイ法には、フィードブロック方式及びマルチマニホールド方式があり、厚みのムラを少なくできる点で、マルチマニホールド方式が特に好ましい。
【００８１】
さらに、コア層と第１スキン層及び第２スキン層とを別々に製造した後で、製造されたコア層と第１スキン層及び第２スキン層とを貼り合わせて光学フィルムを製造してもよい。
【００８２】
また、光学フィルムを製造する際、必要に応じてその他の工程を行ってもよく、例えば、光学フィルムに延伸処理を施す工程を行ってもよい。
【００８３】
［３．光学フィルムの用途］
本発明の光学フィルムの用途に制限は無く、任意の光学用途に適用しうる。また、この光学フィルムは、単独で用いてもよく、他の任意の部材と組み合わせて用いてもよい。例えば、液晶表示装置、有機エレクトロルミネッセンス表示装置、プラズマ表示装置、ＦＥＤ（電界放出）表示装置、ＳＥＤ（表面電界）表示装置等の表示装置に組み込んで用いてもよい。
また、例えば、本発明の光学フィルムを、偏光子の保護フィルムとして用いてもよい。
さらに、例えば、本発明の光学フィルムを位相差フィルムとして偏光子と組み合わせ、円偏光フィルムを得てもよい。
【実施例】
【００８４】
以下、実施例を示して本発明について具体的に説明する。ただし、本発明は以下に示す実施例に限定されるものではなく、本発明の請求の範囲及びその均等の範囲を逸脱しない範囲において任意に変更して実施しうる。以下の説明において、量を表す「％」及び「部」は、別に断らない限り、重量基準である。また、以下に説明する操作は、別に断らない限り、常温常圧大気中において行った。【００８５】
［評価方法］
（見掛けの粘度の平均）
ＪＩＳ  Ｋ７１９９に準拠し、キャピラリーレオメーター（東洋精機製作所製「キャピログラフ  １Ｄ」）を用いて試料の見掛けの粘度を測定した。
キャピラリーレオメーターが備えるバレルは、直径が９．５５ｍｍであり、キャピラリーは、長さが１０．０ｍｍであり、直径が１．０ｍｍである。試験温度を２８０℃とし、バレルに試料を投入してから５分間予熱を行った後、所定の押出速度でピストンを押し出した。ピストンの押出速度は、１．０、２．０、５．０、１０、２０、５０、１００、２００、５００、又は１０００ｍｍ／分とした。押出速度１．０、２．０、５．０、１０、２０、５０、１００、２００、５００、及び１０００ｍｍ／分でピストンを押し出すと、それぞれ見掛けのせん断速度１２、２４、６１、１２２、２４３、６０８、１２１６、２４３２、６０８０、及び１２１６０（１／ｓ）が試料に与えられることになる。
押出速度１．０、２．０、５．０、１０、２０、５０、１００、２００、５００、及び１０００ｍｍ／分における見掛けの粘度を測定して、見掛けのせん断速度１２、２４、６１、１２２、２４３、６０８、１２１６、２４３２、６０８０、及び１２１６０（１／ｓ）における試料の見掛けの粘度とした。得られた見掛けのせん断速度１２、２４、６１、１２２、２４３、６０８、１２１６、２４３２、６０８０、及び１２１６０（１／ｓ）における試料の見掛けの粘度の、算術平均を算出することにより、試料の２８０℃における見掛けの粘度の平均η（ａｖｅ）（Ｐａ・ｓ）を求めた。コア層を形成する樹脂組成物（Ａ）について求めた２８０℃における見掛けの粘度の平均をηＡ（ａｖｅ）と表し、スキン層を形成する樹脂組成物（Ｂ）について求めた２８０℃における見掛けの粘度の平均をηＢ（ａｖｅ）と表す。得られた試料の２８０℃における見掛けの粘度の平均から、粘度比率ηＢ（ａｖｅ）／ηＡ（ａｖｅ）を算出した。【００８６】
（フィルム厚みの測定及び厚みムラの評価）
フィルムの厚みは、接触式膜厚計（ミツトヨ社製ダイヤルゲージ）で測定した。フィルム厚み（μｍ）を、フィルムの幅方向の同一直線上に３０ｍｍ間隔で並ぶ６か所について測定し、６か所におけるフィルム厚みの平均値をフィルムの平均厚み（μｍ）とした。
６か所において得られたフィルム厚みの標準偏差σ（μｍ）を算出し、σの値を用いて下記基準によりフィルム厚みムラを評価した。
３：最良：σ＜２．０
２：良：２．０≦σ＜５．０
１：不良：５．０≦σ【００８７】
［製造例１］（樹脂組成物（Ｂ）としての環状オレフィン重合体樹脂（Ｂ−１）の製造）
（工程Ａ．開環重合工程）
ジシクロペンタジエン（以下、「ＤＣＰ」という）と、テトラシクロドデセン（以下、「ＴＣＤ」という）と、メタノテトラヒドロフルオレン（以下、「ＭＴＦ」という）とを、重量比６０／３５／５で含むモノマー混合物を用意した。【００８８】
窒素で置換した反応器に、前記のモノマー混合物７部（重合に使用するモノマー全量に対して１重量％）、及び、シクロヘキサン１６００部を加え、更にトリ−ｉ−ブチルアルミニウム０．５５部、イソブチルアルコール０．２１部、反応調整剤としてジイソプロピルエーテル０．８４部、及び分子量調節剤として１−ヘキセン３．２４部を添加した。【００８９】
ここに、シクロヘキサンに溶解させた濃度０．６５％の六塩化タングステン溶液２４．１部を添加して、５５℃で１０分間攪拌した。
次いで、反応系を５５℃に保持しながら、前記のモノマー混合物６９３部と、シクロヘキサンに溶解させた濃度０．６５％の六塩化タングステン溶液４８．９部とをそれぞれ系内に１５０分かけて連続的に滴下した。
その後、３０分間反応を継続し、重合を終了して、開環重合体を含む開環重合反応液を得た。重合終了後、ガスクロマトグラフィーにより測定したモノマーの重合転化率は、重合終了時で１００％であった。【００９０】
（工程Ｂ．水素添加工程）
得られた開環重合反応液を耐圧性の水素添加反応器に移送し、ケイソウ土担持ニッケル触媒（日揮化学社製「Ｔ８４００ＲＬ」、ニッケル担持率５７％）１．４部及びシクロヘキサン１６７部を加え、１８０℃、水素圧４．６ＭＰａで６時間反応させて反応溶液を得た。この反応溶液を、ラジオライト＃５００を濾過床として、フィルター（石川島播磨重工社製、製品名「フンダバックフィルター」）を用いて圧力０．２５ＭＰａで加圧濾過して水素添加触媒を除去し、開環重合体の水素添加物を含む無色透明な水素添加物溶液を得た。【００９１】
（工程Ｃ．濾過工程）
次いで、この水素添加物溶液を、フィルター（キュノー社製「ゼータープラスフィルター３０Ｈ」、孔径０．５μｍ〜１μｍ）にて順次濾過し、さらに別の金属ファイバー製フィルター（ニチダイ社製、孔径０．４μｍ）にて更に濾過して、水素添加物溶液から微小な固形分を除去した。【００９２】
（工程Ｄ．乾燥工程及び成形工程）
次いで、この水素添加物溶液を、円筒型濃縮乾燥機（日立製作所社製）を用いて、温度２７０℃、圧力１ｋＰａ以下で乾燥した。これにより、水素添加物溶液から、溶媒であるシクロヘキサン及びその他の揮発成分を除去して、樹脂固形分を得た。この樹脂固形分を、前記の濃縮乾燥機に直結したダイから溶融状態でストランド状に押し出した。押し出された樹脂固形分を、冷却後、ペレタイザーでカットして、開環重合体の水素添加物を含むペレット状の環状オレフィン重合体樹脂（Ｂ−１）を得た。樹脂組成物（Ｂ）としての環状オレフィン重合体樹脂（Ｂ−１）は、見掛けの粘度の平均ηＢ（ａｖｅ）が、３７３Ｐａ・ｓであった。【００９３】
［製造例２］（樹脂組成物（Ａ）としての環状オレフィン重合体樹脂（Ａ−１）の製造）
工程Ａ（開環重合工程）において、ＤＣＰと、ＴＣＤと、ＭＴＦとを含むモノマー混合物の重量比（ＤＣＰ／ＴＣＤ／ＭＴＦ）を、５５／４０／５に変更した以外は製造例１と同様にして、ペレット状の環状オレフィン重合体樹脂（Ａ−１）を得た。樹脂組成物（Ａ）としての環状オレフィン重合体樹脂（Ａ−１）は、見掛けの粘度の平均ηＡ（ａｖｅ）が、３１８Ｐａ・ｓであった。【００９４】
［製造例３］（樹脂組成物（Ａ）としての環状オレフィン重合体樹脂組成物（Ａ−２）の製造）
（開環重合工程及び水素添加工程）
製造例１の工程Ａ（開環重合工程）及び工程Ｂ（水素添加工程）と同様にして、水素添加物溶液（Ｈ−１）を得た。
（エステル化合物の添加工程）
得られた水素添加物溶液（Ｈ−１）に、水素添加物溶液乾燥重量９８部あたり２部のペンタエリスリトールテトラベンゾエート（分子量５５２、融点１０２．０℃〜１０６．０℃）を添加して溶解させ、エステル化合物を含む水素添加物溶液を得た。【００９５】
（濾過工程）
次いで、得られたエステル化合物を含む水素添加物溶液を、フィルター（キュノー社製「ゼータープラスフィルター３０Ｈ」、孔径０．５μｍ〜１μｍ）にて順次濾過し、さらに別の金属ファイバー製フィルター（ニチダイ社製、孔径０．４μｍ）にて更に濾過して、エステル化合物を含む水素添加物溶液から微小な固形分を除去した。【００９６】
（乾燥工程及び成形工程）
次いで、このエステル化合物を含む水素添加物溶液を、円筒型濃縮乾燥機（日立製作所社製）を用いて、温度２７０℃、圧力１ｋＰａ以下で乾燥した。これにより、エステル化合物を含む水素添加物溶液から、溶媒であるシクロヘキサン及びその他の揮発成分を除去して、樹脂固形分を得た。この樹脂固形分を、前記の濃縮乾燥機に直結したダイから溶融状態でストランド状に押し出した。押し出された樹脂固形分を、冷却後、ペレタイザーでカットして、開環重合体の水素添加物を含むペレット状の環状オレフィン重合体樹脂組成物（Ａ−２）を得た。樹脂組成物（Ａ）としての環状オレフィン重合体樹脂組成物（Ａ−２）は、見掛けの粘度の平均ηＡ（ａｖｅ）が、１３６Ｐａ・ｓであった。【００９７】
［製造例４］（樹脂組成物（Ａ）としての環状オレフィン重合体樹脂組成物（Ａ−３）の製造）
窒素雰囲気下、テトラシクロ［７．４．０．１１０，１３．０２，７］テトラデカ−２，４，６，１１−テトラエン（１，４−メタノ−１，４，４ａ，９ａ−テトラヒドロフルオレンともいう。慣用名：メタノテトラヒドロフルオレン（ＭＴＦ））２５部、テトラシクロ［４．４．０．１２，５．１７，１０］ドデカ−３−エン（慣用名：テトラシクロドデセン（ＴＣＤ））３５部とトリシクロ［４．３．０．１２，５］デカ−３，７−ジエン（慣用名：ジシクロペンタジエン（ＤＣＰ））４０部をメタセシス開環重合触媒系で重合し、次いで水素添加し、モノマー混合物（重量比：ＭＴＦ／ＴＣＤ／ＤＣＰ＝２５／３５／４０）の開環共重合体水素添加物を得た。水素添加反応終了後、反応溶液から水素添加触媒を除去し、開環重合体の水素添加物溶液（Ｈ−２）を得た。この開環共重合体の水素添加物の水素添加率は９９．９％以上であり、Ｍｗは３８，１００、Ｔｇは１３７℃であった。【００９８】
エステル化合物の添加工程において、水素添加物溶液（Ｈ−１）の代わりに上記水素添加物溶液（Ｈ−２）を用い、ペンタエリスリトールテトラベンゾエートの添加量を、水素添加物溶液乾燥重量９５部あたり５部に変更した以外は製造例３と同様にして、エステル化合物を含む水素添加物溶液を得て、次いで製造例３の濾過工程、乾燥工程、及び成形工程と同様の操作を行って、環状オレフィン重合体樹脂組成物（Ａ−３）を得た。樹脂組成物（Ａ）としての環状オレフィン重合体樹脂組成物（Ａ−３）は、見掛けの粘度の平均ηＡ（ａｖｅ）が、１００Ｐａ・ｓであった。【００９９】
［実施例１］
スクリュー径２０ｍｍφ、圧縮比３．１、Ｌ／Ｄ＝３０のスクリュー押出機を２台備えた、共押出し用フィルム溶融押出成形機（据置型、ＧＳＩクレオス社製）を用意した。前記フィルム溶融押出成形機はＴダイを備えており、Ｔダイは、層数が３であり、積層方式がマルチマニホールドタイプであり、流路形状がハンガータイプである。
製造例１で得られた環状オレフィン重合体樹脂（Ｂ−１）及び製造例２で得られた環状オレフィン重合体樹脂（Ａ−１）を、前記のフィルム溶融押出成形機を使用し、ダイリップ０．８ｍｍ、Ｔダイの幅３００ｍｍ、溶融樹脂組成物の温度２６０℃、冷却ロール温度１１０℃の条件でフィルム状に成形し、（環状オレフィン重合体樹脂（Ｂ−１）からなる第１スキン層）／（環状オレフィン重合体樹脂（Ａ−１）からなるコア層）／（環状オレフィン重合体樹脂（Ｂ−１）からなる第２スキン層）をこの順で備える光学フィルムを得た。各層の厚み比は、スクリュー押出機のフィーダーからの送り出し量より、樹脂（Ｂ−１）からなる第１スキン層：樹脂（Ａ−１）からなるコア層：樹脂（Ｂ−１）からなる第２スキン層が１：１：１になるように設定した。
得られた光学フィルムの総厚みの平均値は３３μｍであった。結果を表１に示す。【０１００】
［実施例２］
環状オレフィン重合体樹脂（Ａ−１）の代わりに、製造例３で得られた環状オレフィン重合体樹脂組成物（Ａ−２）を用いた以外は実施例１と同様にして、（環状オレフィン重合体樹脂（Ｂ−１）からなる第１スキン層）／（環状オレフィン重合体樹脂組成物（Ａ−２）からなるコア層）／（環状オレフィン重合体樹脂（Ｂ−１）からなる第２スキン層）をこの順で備える光学フィルムを得た。各層の厚み比は、スクリュー押出機のフィーダーからの送り出し量より、樹脂（Ｂ−１）からなる第１スキン層：樹脂（Ａ−２）からなるコア層：樹脂（Ｂ−１）からなる第２スキン層が１：１：１になるように設定した。
得られた光学フィルムの総厚みの平均値は３３μｍであった。結果を表１に示す。【０１０１】
［比較例１］
環状オレフィン重合体樹脂（Ａ−１）の代わりに、製造例４で得られた環状オレフィン重合体樹脂組成物（Ａ−３）を用いた以外は実施例１と同様にして、（環状オレフィン重合体樹脂（Ｂ−１）からなる第１スキン層）／（環状オレフィン重合体樹脂組成物（Ａ−３）からなるコア層）／（環状オレフィン重合体樹脂（Ｂ−１）からなる第２スキン層）をこの順で備える光学フィルムを得た。各層の厚み比は、スクリュー押出機のフィーダーからの送り出し量より、樹脂（Ｂ−１）からなる第１スキン層：樹脂（Ａ−３）からなるコア層：樹脂（Ｂ−１）からなる第２スキン層が１：１：１になるように設定した。
得られた光学フィルムの総厚みの平均値は３４μｍであった。結果を表１に示す。【０１０２】
【表１】
2018159295.tif 000003
【０１０３】
表１から、粘度比率ηＢ（ａｖｅ）／ηＡ（ａｖｅ）が、０．３以上３．０以下の範囲にある実施例１及び実施例２の光学フィルムは、粘度比率ηＢ（ａｖｅ）／ηＡ（ａｖｅ）が３．０より大きい比較例１の光学フィルムと比較して、厚みムラが低減されていることが分かる。
【符号の説明】
【０１０４】
１００  光学フィルム
１１０  第１スキン層
１２０  第２スキン層
１３０  コア層
【図１】
2018159295.tif 000004
【図２】
2018159295.tif 000005
【国際調査報告】
2018159295.tif 000006
2018159295.tif 000007
2018159295.tif 000008
2018159295.tif 000009